(57)【要約】【課題】穴を予め湿潤させなくてもドライアウトを防止できる無機系固定要素固着カプセルを提供する。【解決手段】固定要素の回転接触により破壊可能な筒状のカプセル内に、水、骨材、及び増粘剤を含有するスラリーと、酸化カルシウムを主成分とするセメント粉末とが隔離された状態で封入されている。そのうえで、スラリー中における増粘剤の含有量が１０〜３０重量％であり、スラリーの２５℃における粘度が５〜６０Ｐａ・ｓであり、スラリーの保水率が９０％以上であることを特徴とする。【選択図】図１
2018087103.tif 000002
【特許請求の範囲】
【請求項１】
固定要素の回転接触により破壊可能な筒状のカプセル内に、水、骨材、増粘剤、及び活性化剤を含有するスラリーと、酸化カルシウムを主成分とするセメント粉末とが隔離された状態で封入されており、
前記スラリー中における前記増粘剤の含有量が１０〜３０重量％であり、
前記スラリーの２５℃における粘度が５〜６０Ｐａ・ｓであり、
前記スラリーの保水率が９０％以上である、無機系固定要素固着カプセル。
【請求項２】
前記増粘剤が、第三リン酸カルシウムである、請求項１に記載の無機系固定要素固着カプセル。
【請求項３】
前記活性化剤が、ケイ酸ナトリウム塩である、請求項１または請求項２に記載の無機系固定要素固着カプセル。
【請求項４】
前記スラリーが、さらに硬化遅延剤を含有する、請求項１ないし請求項３のいずれかに記載の無機系固定要素固着カプセル。
【請求項５】
前記セメント粉末に、アルミナセメントが混合されている、請求項１ないし請求項４のいずれかに記載の無機系固定要素固着カプセル。
【発明の詳細な説明】
【技術分野】
【０００１】
本発明は、コンクリート製の母材にアンカーボルト等の固定要素を後付けする際に使用する固定要素固着カプセルに関し、特に、セメントを使用した無機系の固定要素固着カプセルに関する。
【背景技術】
【０００２】
一般に、コンクリート壁などにアンカーボルト、アンカー筋、インサート金物等の固定要素を後付け固着するには、次のような方法が行われている。先ず、ドリルによってコンクリートに所定の穴を穿設して、この穴の中に固着剤入りの固着カプセルを挿入する。その後、固定要素を埋め込み機で回転させながら埋め込むことで固着カプセルを破壊して、穴内にて固着剤の流出・混合・硬化を生じさせることにより、固定要素を穴に固着する。
【０００３】
このような固定要素固着カプセルは、回転により破壊可能なカプセル内に、骨材のほか、固着剤として、互いに反応して硬化（固着）する２つの固着成分が互いに隔離された状態で封入されている。そして、固定要素の埋め込みの際にカプセルが破壊されることにより、２つの固着成分が混合されることで硬化が進行し、固定要素を固着するようになっている。このような固着剤としては、ラジカル反応により硬化するラジカル硬化型樹脂とその硬化剤との組み合わせからなる有機系の固着剤のほか、セメントと水との組み合わせからなる無機系の固着剤もある。
【０００４】
ところで、セメントを使用した無機系の固着カプセルによって固定要素を固着する場合、当該固着カプセルを穴の中で破壊すると、固着カプセル内に封入されていた水が外部に流出することになるが、その水が周囲のコンクリートに吸収されて固着剤が粉っぽくなることがある。この現象は、通称「ドライアウト」と称される。このドライアウト状態となると、セメントの硬化速度が過度に上昇してしまう。この場合、硬化が早すぎて固定要素を穴の奥にまで確り挿入できなかったり、固着剤の混錬が不十分となって、施工できない若しくは固着強度が大きく低下するという問題が発生する。したがって、従来では、穴を穿設した後、固着カプセルを挿入する前後に、ドライアウトを防止するためわざわざ穴の内部に水を散布して湿潤させたうえで、固定要素の埋め込みを行うことが一般的であった。
【０００５】
このようなドライアウトに対応した技術として、例えば下記特許文献１，２が提案されている。特許文献１には、紙製の吸水性容器にセメントと急結剤を収納した固着カプセルを使用してアンカー素子（固定要素）を定着する方法において、保水性物質を溶解又は分散させてなる水を注水してから固着カプセルを孔に入れるか、固着カプセルを孔に入れてから水を注水した後、アンカー素子を押し込んで固着カプセルを破壊する方法が開示されている。
【０００６】
特許文献２には、水硬性物質を紙目を有するヒートロン紙に封入してなるアンカー定着材が開示されている。特許文献２では、アンカー定着材を１．５〜３０分間水に浸漬してある程度ヒートロン紙に水を吸収させてから、アンカー定着材を穿孔内に充填し、アンカー筋（固定要素）を圧入してアンカー定着材を破壊している。
【０００７】
また、無機系の固着剤を使用した固着カプセルとしては、他にも下記特許文献３が提案されている。特許文献３では、混合時間が短時間の場合でも充分に混練することができ、固着強度のばらつきも小さく、短時間で硬化して固定要素を固着でき施工管理も容易であって、耐熱性及び耐久性の高い固定要素固着材を提供することを目的として、水を含有しない液状親水性有機物質及び水硬性物質（セメント）を含有する混合物と、水を含有する液状物とを、別々の容器に収容した固定要素固着カプセルが開示されている。また、固着剤以外に、骨材のほか、硬化遅延剤や増粘剤等を混合してもよいとされているが、上記課題を解決するため、実際には硬化促進剤を添加している。
【０００８】
【特許文献１】特開平３-２２５０００号公報
【特許文献２】特許第５４１０１４４号公報
【特許文献３】特開２００６−１６１４６１号公報
【発明の概要】
【発明が解決しようとする課題】
【０００９】
特許文献１，２はドライアウトに対応した技術であるが、作業現場において水を吸水性容器に吸収させたうえで施工しているので、吸水時間（浸漬時間）のバラツキや個々の固着カプセルの吸水性のバラツキ等により水／セメント比が変化するため、一定の固着強度が得られないという大きな問題を有する。しかも、従来と同様に固定要素によって固着カプセルを破壊する前にわざわざ穴内を湿潤させる必要があるので、当該穴湿潤工程が手間となる。
【００１０】
一方、特許文献３では、そもそもドライアウトには何ら対応していない。特許文献３のように組成物に硬化促進剤が添加されていると、セメントの硬化が積極的に促進されるため、ドライアウトがより生じ易くなってしまう。
【００１１】
そこで本発明は、上記課題を解決するものであって、穴を予め湿潤させなくてもドライアウトを防止できる無機系固定要素固着カプセルを提供することを目的とする。
【課題を解決するための手段】
【００１２】
そのための手段として、本発明の無機系固定要素固着カプセルは、固定要素の回転接触により破壊可能な筒状のカプセル内に、水、骨材、増粘剤、及び活性化剤を含有するスラリーと、酸化カルシウムを主成分とするセメント粉末とが隔離された状態で封入されている。ここで、スラリー中における増粘剤の含有量は１０〜３０重量％であり、且つスラリーの２５℃における粘度は５〜６０Ｐａ・ｓである。そのうえで、スラリーの保水率が、９０％以上であることを特徴とする。
【００１３】
なお、増粘剤としては第三リン酸カルシウムが好ましく、活性化剤としてはケイ酸ナトリウム塩が好ましい。また、スラリーは硬化遅延剤も含有することも好ましい。さらに、セメント粉末にアルミナセメントを混合することも好ましい。
【発明の効果】
【００１４】
本発明によれば、固着カプセルを破壊する前（セメント粉末と混合する前）のスラリーの保水率が９０％以上もある。そのため、固定要素の回転接触によりカプセルを破壊しても、スラリー中の水が高い割合で保持される。したがって、硬化主剤としてのセメント粉末と混合する際に固着カプセル内の水が周囲のコンクリートに吸収される量が従来に比べて極めて少ないため、いわゆるドライアウト状態となることを避けることができる。これにより、固着カプセルを破壊する前に従来から一般的に行っていた穴湿潤工程を省くことができる。
【００１５】
しかも、本発明では固着カプセル内に予め水とセメント粉末とを隔離された状態で封入しているので、水／セメント比を正確に設計することができ、且つ水／セメント比がバラツクことも無いので、施工毎の固着強度が安定する。また、増粘剤を適量含有し、スラリーが適度な粘度を有していれば、良好な施工性及び固着強度を確保できる。
【００１６】
なお、セメント粉末の代わりに硬化主剤として水酸化マグネシウムや酸化マグネシウムを使用すると、スラリーと混合した際の硬化速度が速すぎて固定要素を確実に施工することができなくなる。しかも、硬化主剤として水酸化マグネシウムや酸化マグネシウムを使用する場合に、これらを硬化させる成分としてリン酸水素アンモニウムを使用した場合は、硬化後（固定要素固着後）にアンモニア成分が揮発して臭気が生じる問題もある。これに対し本発明では、硬化主剤として酸化カルシウムを主成分とするセメント粉末を用いているため、硬化に適度な時間を要することで固定要素を確実に施工することができることに加え、セメント粉末を硬化させる成分として水及び活性化剤（ケイ酸ナトリウム塩）を使用しているだけ（アンモニア成分は含まない）なので、固定要素を固着した後に臭気が発生することも無い。増粘剤として第三リン酸カルシウムを用いれば、粘度の調製が容易である。
【００１７】
さらに、スラリーに硬化遅延剤を添加していれば、仮に固着カプセル中の水が僅かに周囲のコンクリートに吸収され、極軽度のドライアウト状態となったとしても、硬化遅延剤の存在によってセメントの硬化速度が遅くなるため、固定要素を確実に穴の奥にまで挿入することができる。これにより、固着強度をより安定して確保することができる。セメント粉末にアルミナセメントも混合していれば、硬化初期から良好な固着強度を得ることができる。
【図面の簡単な説明】
【００１８】
【図１】固定要素固着カプセルの断面図である。
【発明を実施するための形態】
【００１９】
以下に、本発明の実施形態について説明する。本実施形態の固定要素固着カプセル（以下、単に固着カプセルと称す）１は、図１に示すように、外カプセル２内に、水や骨材５等を含有するスラリー（組成物）３と、セメント粉末４とが互いに隔離された状態で封入されている。詳しくは、外カプセル２内にスラリー３と共に内カプセル７が収容されており、内カプセル７内にセメント粉末４が封入されている。
【００２０】
外カプセル２は有底筒状の容器であり、保管のために一定の剛性（保形性）を有する一方、固定要素を穴内へ施工する際の回転接触により破壊可能な素材からなる。外カプセル２は、ガラス製又は合成樹脂製とすることができるが、中でもガラス製が好ましい。ガラス製であれば、合成樹脂製よりも長期保存性が良く、且つ固定要素の回転接触により粉砕され易いからである。外カプセル２の開口は、ポリエチレン等からなる合成樹脂製のキャップ６によって封止されている。
【００２１】
内カプセル７も、外カプセル２と同様に有底筒状の容器であり、固定要素の回転接触により破壊可能なガラス製又は合成樹脂製となっている。内カプセル７と外カプセル２とは、同じ素材にすることが好ましい。内カプセル７と外カプセル２の素材が異なると、組成物３とセメント粉末４との混錬性が悪化する虞があるからである。内カプセル７の開口も、ポリエチレン等からなる合成樹脂製の封止材によって封止されている。
【００２２】
外カプセル２や内カプセル７の平断面（径方向断面）形状は、円形や楕円形のほか、四角形や五角形等の多角形にすることもできる。中でも、円形が好ましい。外カプセル２や内カプセル７が円形であれば、固定要素を埋設するための穴の形状と合致しており、且つ応力集中も生じ難いため、粉砕性や施工性が良好となる。
【００２３】
セメント粉末４は、固定要素固着剤の硬化主剤となる成分である。セメント粉末４としては、少なくとも酸化カルシウムを主成分とするセメント粉末を用いる。具体的には、普通ポルトランドセメント、早強ポルトランドセメント、超早強ポルトランドセメント、中庸熱ポルトランドセメント、耐硫酸塩ポルトランドセメント、白色ポルトランドセメントなどのポルトランドセメントが挙げられる。また、ポルトランドセメントにフライアッシュ、高炉スラグ、シリカフューム、又は石灰石粉末などを混合した各種混合セメントも使用することができる。
【００２４】
また、セメント粉末４には、必須成分としてのポルトランドセメントに、アルミナセメントを混合することも好ましい。材料コストを抑える点ではポルトランドセメントのみが好ましいが、アルミナセメントを混合していれば、施工直後から高い固着強度を得られるメリットがある。この場合、セメント粉末４の全量中、アルミナセメントの含有量は１〜４０重量％程度とすればよい。アルミナセメントの含有量が少ないほど材料コスト削減に有利であり、アルミナセメントの含有量が多いほど、短時間で高い固着強度が得られる。また、アルミナセメントは、耐火性及び耐酸性に優れ、寒冷地や化学工場での施工にも有利である。
【００２５】
スラリー３は、水と、骨材５と、増粘剤と、活性化剤とを必須成分として含有する組成物である。なお、水と活性化剤は、セメント粉末４を硬化させる硬化剤として機能する。骨材５は、固定要素を回転施工する際の回転抵抗を調整し、施工後の固着強度を安定化するために配合される。当該骨材５としては、この種の固着カプセルにおいて従来から一般的に使用されているものを特に制限なく使用できる。例えば、珪砂、山砂、海砂、陸砂、川砂、スラグ、再生骨材、セメントクリンカ、セラミックビーズ、ガラスビーズ等が挙げられる。スラリー３中における骨材５の含有量は、２０〜８０重量％程度とすればよく、好ましくは３０〜６０重量％、より好ましくは３５〜５０重量％である。骨材５の含有量が２０重量％未満では、固定要素に対する回転抵抗が小さすぎ、８０重量％を超えると回転抵抗が大きくなりすぎる。
【００２６】
なお、骨材５の中でも、珪砂が好ましい。珪砂によれば、その他の骨材よりもセメント粉末との混練性が高く、高い固着強度を得られやすい。また、セラミックビーズ等のように硬度の高い骨材では、固着要素を施工する際に、回転と共に打撃を加える回転打撃施工が必要となるが、珪砂であれば打撃を伴わない回転施工によって良好に施工できる。珪砂としては、花崗岩や珪岩の風化により得られた天然物でもよいし、珪石を粉砕した人工珪砂でもよい。
【００２７】
増粘剤は、スラリー３の粘度を調整するために配合される。当該増粘剤としては、第三リン酸カルシウムが最も好ましい。増粘剤として第三リン酸カルシウムを使用すれば、水を含む組成物がスラリー状になり、他の材料を使用した場合よりも所望の粘度に調製し易い。例えば、増粘剤としてシリカ微粒子を使用すると、当該シリカ微粒子が活性化剤によって溶解してしまうので、所望の粘度を得難くなる。スラリー３中における増粘剤の含有量は、１０〜３０重量％好ましい。増粘剤の含有量がこの範囲を外れていると、スラリー３とセメント粉末４との混錬性が低下し、固着要素を施工できない場合が生じる。
【００２８】
活性化剤は、水とセメント粉末４との反応を活性化させるものである。活性化剤としては、ケイ酸ナトリウム塩が好ましい。具体的には、ケイ酸ソーダ（水ガラス）が挙げられる。スラリー３中における活性化剤の含有量は、１０〜４０重量％程度とすればよく、好ましくは１５〜３０重量％である。
【００２９】
そのうえで、セメント粉末４と混錬する前（固着カプセル１を破壊する前）のスラリー３の保水率は、少なくとも９０％以上、好ましくは９５％以上、より好ましくは９９％以上とする。スラリー３の保水率は、スラリー３に含まれる特定の成分のみによって定まるものではなく、各成分全体のトータル的なバランスによって調整される。スラリー３の保水率が９０％未満だと、穴湿潤工程を経なければドライアウトが生じて固定要素を確り施工できなくなる。保水率の上限は、理想的には１００％なので、保水率の上限は特に制限されない。
【００３０】
また、セメント粉末４と混錬する前（固着カプセル１を破壊する前）のスラリー３の２５℃における粘度は、５〜６０Ｐａ・ｓが好ましく、１０〜５０Ｐａ・ｓがより好ましく、１５〜４０Ｐａ・ｓがさらに好ましい。スラリー３の２５℃における粘度がこの範囲にあることで、固定要素を確実に固着することができる。
【００３１】
スラリー３には、本発明の効果を阻害しない範囲で、必要に応じて硬化遅延剤、チキソトロピー化剤、着色剤、顔料、紫外線吸収剤、界面活性剤等の添加剤を添加することができる。中でも、硬化遅延剤が好ましい。
【００３２】
硬化遅延剤は、セメント粉末４の硬化速度を遅延させるために添加する。当該硬化遅延剤を添加していれば、スラリー３の保水率が比較的低くて軽度のドライアウトが生じ得る環境にあったとしても、セメント粉末４の硬化速度が遅くなることで、固定要素を確実に施工することができる。硬化遅延剤としては、代表的にはホウ酸塩化合物が挙げられる。この場合、スラリー３中における硬化遅延剤の含有量は、０．１〜１５重量％程度とすればよく、好ましくは０．５〜１２重量％である。
【００３３】
本発明の固着カプセル１を使用して固定要素を施工する際は、先ず、ドリルによってコンクリート製の母材に所定の穴を穿設して、この穴の中に固着カプセル１を挿入する。そのうえで、固定要素を埋め込み機で回転させながら埋め込んで、固定要素を固着カプセル１に回転接触させることで外カプセル２及び内カプセル７を破壊し、穴内にて組成物３とセメント粉末４とを混錬・硬化させることにより、固定要素を穴に固着する。このとき、本発明の固着カプセル１によればドライアウトは生じないので、固定要素を施工する前に穴内を湿潤させる必要はない。而して、穴湿潤工程を経ることなくドライアウトを防ぎながら固定要素を円滑に固着することができる。
【実施例】
【００３４】
（実施例１〜５、比較例１〜２）
穿孔径２４ｍｍ、穿孔深さ２５０ｍｍの穴に、外径２０．５ｍｍ、長さ１８０ｍｍのガラス製円筒型固着カプセルを挿入し、穴湿潤工程を経ずにＤ１９のアンカー筋を回転ドリルにて回転施工（打撃は伴わない）により埋め込み固着し、２４時間硬化養生後の、アンカー引張強度（固着強度）及び引張破壊パターンを表１に示す。このとき、固着カプセルに封入したセメント粉末としては、ポルトランドセメント７０重量％、アルミナセメント３０重量％の混合セメントとした。また、各実施例・比較例で使用したスラリーの組成も、表１に示す。なお、スラリーには、骨材として珪砂を、増粘剤として第三リン酸カルシウムを、活性化剤としてケイ酸ソーダを、硬化遅延剤として四ホウ酸ナトリウムをそれぞれ使用し、残部は水である。
【００３５】
また、セメント粉末と混錬する前（固着カプセルを破壊する前）のスラリーの粘度及び保水率を次のように測定した。
＜粘度＞
外径４４ｍｍ、内径４０ｍｍ、高さ１８０ｍｍのガラス管に、組成物を高さ１２０ｍｍの位置まで充填し、アルミホイルで蓋をした。２５℃に設定した恒温恒湿機内にガラス管を入れ、組成物の温度が２５℃になるまで保管する。そして、東京計器（株）製のＢ型粘度計にＮｏ.４のロータをセットし、組成物の粘度の測定を開始する。測定開始後、粘度が一定になるまで回転数３０ｒｐｍで回転させ、１分以上粘度が変化しない状態で粘度計に示される値を記録する。そのうえで、粘度計の取扱説明書に記載されている換算乗数表に基づき、以下の式により粘度を求めた。
η＝η０×Ｋ
η：試験体の粘度（mPa・ｓ-1）
η０：測定開始後に粘度計の示す値が一定になった時の粘度
Ｋ：換算乗数（＝２００）
【００３６】
＜保水率＞
保水率の試験方法としては、ＪＩＳ Ａ ６９１６附属書ａの「保水性試験（ろ紙法）」を参照した。
１５０×１５０×５ｍｍのガラス板上に、直径１１ｃｍの５種Ａろ紙を乗せ、ろ紙の中央部に、内径５０ｍｍ、高さ１０ｍｍ、厚さ３ｍｍのリング型枠を設置して、組成物をリング型枠内に平坦に詰め込み、直ちにリング型枠上部にガラス板を当てて上下にひっくり返し、ろ紙部分が上部になるようにして静置する。６０分後、ろ紙へにじみ出た水分の広がりが最大と認められた方向と、これに直角な方向の長さをノギスを用いて１ｍｍまで測定する。試験は３回行い、平均値Ｌ６０（ｍｍ）を用いて以下の式により保水率Ｒｗ（％）を求めた。
Ｒｗ＝（Ｌγ／Ｌ６０）×１００
Ｌ６０：６０分後の水分の広がり（ｍｍ）
Ｌγ：リング型枠の内径（ｍｍ）
【００３７】
（比較例３）
硬化主剤として、セメント粉末の代わりに水酸化マグネシウムを使用し、スラリーの代わりにリン酸アンモニウム水溶液（リン酸アンモニウム濃度３１質量％）を用いた以外は、実施例１等と同じ条件で試験した。その結果、硬化速度が速すぎて、アンカー筋を穴の奥まで確り挿入固着することができなかった。
【００３８】
【表１】
2018087103.tif 000003
【００３９】
表１の結果から、スラリー３の２５℃における粘度が５〜６０Ｐａ・ｓであり、且つ保水率が９０％以上あれば、穴湿潤工程を経なくても、ドライアウトが生じず固定要素を確実に固着することができることが確認された。一方、比較例１では、スラリー３の保水率が９０％に満たないためドライアウトが発生し、且つ粘度が低すぎるため、固定要素を固着できなかった。また、比較例２では、スラリー３の保水率が高いことでドライアウトは発生しなかったが、粘度が高すぎるため固定要素を固着できなかった。
【符号の説明】
【００４０】
１  固着カプセル
２  外カプセル
３  スラリー
４  セメント粉末
５  骨材
６  キャップ
７  内カプセル
【図１】
2018087103.tif 000004